FR 2279134 A1 19760213 FR 7418703 A 19740524 L'objet de l'invention concerne un procédé de carrelage de sol avec revêtement résistant et reproduction photographique. Il est destiné à être utilisé dans le bâtiment ,pour la confection de revêtement résistant à l'usure et aux agres sions extérieures ,tout en supprimant les appareillages servant à leur décoration et permettant l'applications de motifs illimités Dans les procédés connus pour la fabrication des catte- lages ,dallages et similaires on utilisait des éléments de revêtement sur lesqu#, ou dans lesquels on ajoutait des agents décorateurs distincts des surfaces d'usure, quilles affaiblissaient par leur incorporation Le procédé suivant l'invention supprime ces inconvénients,en utilisant l'agent décorateur comme surface de revêtement s'intégrant à l'émail protecteur, et renforçant ainsi sa résistance à l'usure mécanique comme à celle de l'érosion ou de toute agression extérieure Il est constitué par le recouvrement de l'émail cuit sur la céramique porteuse par une solution photo sensib###qui fize la seconde couche de l'émail de sol sur les parties/impressionnées, ee second émail par sa fusion à haute température élimine la solution photo sensible , s'intègre au support cuit une seconde fois par liaison autogène créant une n synergie de structuration de sorte que imagent décorateur constitue luimême le revetement résistant Suivant un mode de réalisation de l'objet de l'in- vention, donné à titre d'exemple non limitatif ,on procède de la façon suivante On utilise une dalle ou carreau de sol,émaillé à la couleur de base qu'on nettoie;cette surface est ensuite préparée à l'acétone, puis l'alcool à brûler,pour permettre son recouvrement par un revetement sensibilisé Ce dernier est réalisé par la séchage et la pulvérisa- tion successive de quatre couches de résine photo sensible, amenée à la viscosité convenable par addition d'un diluant ; son séchage dure quatre heures à une température stabilisée à 200. Cette surface établie avec des produits coinniercialisés et connus, est sensible aux radiations ultraviolettes et bleues Il suffit alors de procéder à une insolation à travers un cliché photographique positif par des rayons ultra-violets On effectue ensuite une pigmentation avec une solution constituée par un kilogramme d'amail de sol dilué dans un litre d'alcool à brûler , et 240 cc mordant Cette solution subit un séchage pendant une heure ,sous air pulsé à 300 ou 400 centigrades La surface ainsi revêtue est lavée et dépouillée ê l'eau froide. non les surfaces/impressionnées#conservent l'émail et celles impressionnées le laissent partir o On cuit ensuite cette surface à IOCO ce qui provoque d'abord l'enlèvement total de la couche photo sensible,ensuite la fusion de l'émail qui se soude d'une façon autogène avec la surface émaillée elle même recuite Cette intégration par fusion de deux couches d'émail auto décorées, mais rendues doublement résistantes permettent d'obtenir des produits extrêmement résistants. Le carreau ou la dalle ainsi revêtus par double couche d'émail de sol , résiste à l'usure mécanique chimique , et à toute les agressions extérieures le produit industriel obtenu est utilisable comme carrelage de sol, aussi bien intérieur, qu'extérieur avec effet décoratif accessoire inédit, qu'on ne pouvait imprimer jusqu'à ce jour que par des procédés limitant les motifs , et affaiblissant la résistance du matériau par conservation des pigments colorants dans la solution couvrante Toutefois les modes opératoires et agents utilisés pourront varier dans la limite des équivalents, sans changer pour celA, la conception générale de l'invention qui vient d'être décrite REVENDICÂTIONS I ) Procédé de fabrication de carrelage de sol avec revêtement résistant et reproduction photographique permettant.après élimination des agents photo sensibles d'incorporer sur le support émaillé une seconde couche d1#'#il auto décorative de façon que l'intégration du revêtement réalisé par double cuisson de la base un assemblage autogène rendant l'élément résistant à l'usure mécanique , et à l'érosion, présentant un effet décoratif accessoire à motifs non limités par les techniques courantes de fabriaation , se caractérisant par le nottoyage du carreau de sol émaillé à la couleur de base ,pour soumettre ensuite la surface à la préparation de la solution sensibilisatri;;e en la traitant à l'acétone puis à l'alcool à brûler 20) Procédé suivant la revendication I se caractérisant par le fait qu'on répand sur la surface réceptrice après séchage quatre couches pulvérisées et croisées d'agents photo-sensibles du commerce avec 40% de diluant, cette solution de résine synthétique photo sensible étant séchée pendant quatre heures à 200 stabilisés 30) Procédé suivant la revendication I se caractérisant par le fait que cette pellicule photo sensible subit une insolation aux ultraviolets à travers un cliché photographique positif de façon qu'après sensibilisation tette couche soit pigmentée avec une solution de un kilogramme d'émail de sol,dur, mélangé à un litre d'alcool à brûler et 240 centimètres cubes de mordant 40) Procédé suivant la revendication I se caractérisant par le fait qu'après dépouillage à l'eau froide, seules les par non ties /impreSsiOnnéesretiennent l'émail et la surface est soumise en totalité à la cuisson à 10000 de façon à obtenir la fusion de la couche supérieure d'émail,l'élimination totale des agents photo sensibles et la fusion de la couche de support afin de réaliser un assemblage autogène d'un émail cuit et recuit créant une synergie rendant la surface plus résistante à l'usure mécanique et à l'érosion , ainsi qu'aux agents extérieurs avec motifs décoratifs intégrés